(57)【特許請求の範囲】
【請求項１】
７０モル％以上９５モル％未満の下記式（１）：
【化１】
0005270844.tif 000013
式中、Ｒ１は、水素原子またはメチル基を表わし、Ｘは、水素原子、金属原子、アンモニウム基または有機アミン基を表わす、
で表される（メタ）アクリル酸系単量体（Ａ）由来の構成単位（ａ）と、５モル％以上３０モル％未満の下記式（２）：
【化２】
0005270844.tif 000014
式中、Ｒ２、Ｒ３及びＲ４は、同一若しくは異なって、水素原子またはメチル基を表わし、ｐは、０または１を表し、ｐが１である場合、Ｒ５は、−ＣＨ２−、−ＣＨ２−ＣＨ２−、−ＣＨ２−Ｏ−ＣＨ２−、−ＣＯ−Ｏ−ＣＨ２−ＣＨ２−、または−ＣＯ−ＮＨ−Ｃ（ＣＨ３）２−を表わし、Ｙは、−ＳＯ３Ｘまたは−ＣＨＲ６−ＣＨ２Ｒ７を表わし、この際、Ｘは、上記と同様の定義であり、Ｒ６及びＲ７は、同一若しくは異なって、−ＯＨまたは−ＳＯ３Ｘを表わし、Ｒ６及びＲ７の少なくとも一方は−ＳＯ３Ｘである、
で表されるスルホン酸基含有単量体（Ｂ）由来の構成単位（ｂ）と、０モル％を超えて５０モル％以下の下記式（３）：
【化３】
0005270844.tif 000015
式中、Ｒ８は、水素原子またはメチル基を表わし、Ｚは、炭素原子２〜１２のアルキル基もしくは炭素原子３〜１２のシクロアルキル基、または炭素原子２〜１２のヒドロキシアルキル基を表わす、
で表される（メタ）アクリル酸アルキル系単量体（Ｃ）由来の構成単位（ｃ）および／またはビニル芳香族系単量体（Ｄ）由来の構成単位（ｄ）（ただし、構成単位（ａ）、（ｂ）、（ｃ）及び（ｄ）の組成の合計は１００モル％である）と、を必須構成単位として有し、連鎖移動剤としての亜硫酸もしくは亜硫酸水素またはこれらの塩の存在下における重合により製造され、重量平均分子量が２，０００〜１００，０００である、（メタ）アクリル酸系共重合体。
【請求項２】
前記式（２）において、ｐが１であり、Ｒ５が−ＣＨ２−Ｏ−ＣＨ２−または−ＣＨ２−である、請求項１に記載の（メタ）アクリル酸系共重合体。
【請求項３】
前記式（２）において、Ｙが−ＣＨ（ＯＨ）−ＣＨ２ＳＯ３Ｘである、請求項１または２に記載の（メタ）アクリル酸系共重合体。
【請求項４】
前記ビニル芳香族系単量体（Ｄ）由来の構成単位（ｄ）は、芳香族炭化水素基を有する、請求項１〜３のいずれか１項に記載のメタ）アクリル酸系共重合体。
【請求項５】
さらに他の単量体由来の構成単位（ｅ）を、構成単位（ａ）、（ｂ）、（ｃ）及び（ｄ）の合計組成１００モル％に対して、０モル％を超えて１０モル％以下の割合で含む、請求項１〜４のいずれか１項に記載の（メタ）アクリル酸系共重合体。
【請求項６】
請求項１〜５のいずれか１項に記載の洗剤用（メタ）アクリル酸系共重合体。
【請求項７】
再汚染防止率が６０％以上である、請求項６に記載の（メタ）アクリル酸系共重合体。
【請求項８】
請求項１〜７のいずれか１項に記載の（メタ）アクリル酸系共重合体の製造方法であって、
５０モル％以上９５モル％未満の下記式（１）：
【化４】
0005270844.tif 000016
式中、Ｒ１は、水素原子またはメチル基を表わし、Ｘは、水素原子、金属原子、アンモニウム基または有機アミン基を表わす、
で表される（メタ）アクリル酸系単量体（Ａ）と、５モル％以上５０モル％未満の下記式（２）：
【化５】
0005270844.tif 000017
式中、Ｒ２、Ｒ３及びＲ４は、同一若しくは異なって、水素原子またはメチル基を表わし、ｐは、０または１を表し、ｐが１である場合、Ｒ５は、−ＣＨ２−、−ＣＨ２−ＣＨ２−、−ＣＨ２−Ｏ−ＣＨ２−、−ＣＯ−Ｏ−ＣＨ２−ＣＨ２−、または−ＣＯ−ＮＨ−Ｃ（ＣＨ３）２−を表わし、Ｙは、−ＳＯ３Ｘまたは−ＣＨＲ６−ＣＨ２Ｒ７を表わし、この際、Ｘは、上記と同様の定義であり、Ｒ６及びＲ７は、同一若しくは異なって、−ＯＨまたは−ＳＯ３Ｘを表わし、Ｒ６及びＲ７の少なくとも一方は−ＳＯ３Ｘである、
で表されるスルホン酸基含有単量体（Ｂ）と、０モル％を超えて５０モル％以下の下記式（３）：
【化６】
0005270844.tif 000018
式中、Ｒ８は、水素原子またはメチル基を表わし、Ｚは、炭素原子１〜１２のアルキル基または炭素原子２〜１２のヒドロキシアルキル基を表わす、
で表される（メタ）アクリル酸アルキル系単量体（Ｃ）および／またはビニル芳香族系単量体（Ｄ）（ただし、単量体（Ａ）、（Ｂ）、（Ｃ）及び（Ｄ）の合計比率は１００モル％である）とを、５０質量％以上の水を含む溶媒中、連鎖移動剤としての亜硫酸もしくは亜硫酸水素またはこれらの塩の存在下で重合する工程を含む、（メタ）アクリル酸系共重合体の製造方法。
【請求項９】
請求項１〜７のいずれか１項に記載の（メタ）アクリル酸系共重合体を含む洗剤組成物。
【発明の詳細な説明】
【技術分野】
【０００１】
本発明は、（メタ）アクリル酸系共重合体、その製造方法およびこれを用いてなる洗剤組成物に関するものである。特に、本発明は、衣料などの汚れ、特にえりあかや油脂汚れ等の疎水性の汚れの除去能およびこの再汚染防止能に優れる（メタ）アクリル酸系共重合体、その製造方法およびこれを用いてなる洗剤組成物に関するものである。
【背景技術】
【０００２】
従来、衣料類に用いられる洗剤には、再汚染防止剤としてゼオライト、カルボキシメチルセルロース、ポリエチレングリコールなどのビルダーを配合したものが知られている。しかしながら、これらのビルダーは、例えば、比較的親水性の高い木綿繊維と、ポリエステル混紡布のように疎水性の高い合成繊維等との両方に対して十分な洗浄効果を期待できるものではなく、しかも洗濯中にクレーが付着するのを防止する再汚染防止能が十分でないなど、洗剤組成物として満足のいくものではなく、さらなる性能向上が望まれている。上記点に加えて、近年、環境問題が重視されており、洗濯に使用する水量を減らす取り組みが盛んに行なわれているが、１回の洗濯時の水量が少なくなると、水中の汚れの濃度が上がり、洗濯物に水中の汚れが再度付着する再汚染という問題がより顕著に浮上してくる。そこで、例えば、アクリル酸、メタクリル酸、α−ヒドロキシアクリル酸、イタコン酸、マレイン酸、フマル酸、クロトン酸、シトラコン酸等の不飽和カルボン酸系（共）重合体や、ポリエーテル化合物に（メタ）アクリル酸等の不飽和カルボン酸系単量体をグラフト重合して得られるグラフト重合体のような親水性重合体が配合されている。しかしながら、これらの重合体は、クレーなどの親水性粒子汚れに効果はあるものの、衣類に付着した汚れの主成分のひとつである油脂などの疎水性汚れを除去する効果はほとんどないため、再汚染防止効果が十分ではない。
【０００３】
従来、特に油汚れのような疎水性汚れの汚れ落ち特性を向上させる手段として、疎水性に改質されたポリカルボキシレートポリマーを汚れ落とし添加剤（すなわち、洗剤ビルダー）として用いることが提案されている（例えば、特許文献１を参照）。
【０００４】
なお、洗剤ビルダー等に用いられうる（メタ）アクリル酸系共重合体として、側鎖にスルホン酸（塩）基を有する（メタ）アリルエーテル系単量体由来の構成単位を含む共重合体もまた、開示されている（例えば、特許文献２を参照）。
【特許文献１】特開２０００−１４３７３８号公報
【特許文献２】特開２００２−３５３６号公報
【発明の開示】
【発明が解決しようとする課題】
【０００５】
しかしながら、上記特許文献１や特許文献２に記載のポリマーを洗剤ビルダーとして用いた場合であっても、えりあかや油脂汚れ等の疎水性の汚れの除去能や再汚染防止能は必ずしも十分とはいえなかった。
【０００６】
このように、従来、様々な洗剤組成物が報告されているにもかかわらず、衣料などの汚れ、特にえりあかや油脂汚れ等の疎水性の汚れを効率よく除去できかつ少ない水量で洗濯を行なってもこの汚れを再び洗濯物に付着させない再汚染防止能に優れる洗剤に対する要望は、依然として強い。しかしながら、両者の性能を十分満足する洗剤は存在しないのが実情である。
【０００７】
したがって、本発明は、上記事情を鑑みてなされたものであり、衣料などの汚れ、特にえりあかや油脂汚れ等の疎水性の汚れを効率よく除去できかつ少ない水量で洗濯を行なってもこの汚れを再び洗濯物に付着させない再汚染防止能に優れる洗剤に有用である（メタ）アクリル酸系共重合体を提供することを目的とするものである。
【０００８】
本発明の他の目的は、このような（メタ）アクリル酸系共重合体を効率よく製造できる方法を提供することである。
【０００９】
本発明の別の目的は、衣料などの汚れ、特にえりあかや油脂汚れ等の疎水性の汚れを効率よく除去できかつ少ない水量で洗濯を行なってもこの汚れを再び洗濯物に付着させない再汚染防止能に優れる洗剤に有用である洗剤組成物を提供することである。
【課題を解決するための手段】
【００１０】
本発明者らは、上記目的を達成するために様々な重合体／共重合体について鋭意検討を行なった結果、（メタ）アクリル酸系単量体由来の構成単位及びスルホン酸基含有単量体由来の構成単位に加えて、さらに（メタ）アクリル酸アルキル系単量体やビニル芳香族系単量体由来の比較的疎水性を示す構成単位を特定の割合で導入した共重合体は、衣料などの汚れ、特にえりあかや油脂汚れ等の疎水性の汚れを効率よく除去できると同時に、少ない水量で洗濯を行なってもこの汚れを再び洗濯物に付着させず、優れた再汚染防止能を発揮することを知得した。そして、上記知見に基づいて、本発明を完成させた。
【００１１】
すなわち、上記目的は、７０モル％以上９５モル％未満の下記式（１）：
【００１２】
【化１】
0005270844.tif 000002
【００１３】
式中、Ｒ１は、水素原子またはメチル基を表わし、Ｘは、水素原子、金属原子、アンモニウム基または有機アミン基を表わす、
で表される（メタ）アクリル酸系単量体（Ａ）由来の構成単位（ａ）と、５モル％以上３０モル％未満の下記式（２）：
【００１４】
【化２】
0005270844.tif 000003
【００１５】
式中、Ｒ２、Ｒ３及びＲ４は、同一若しくは異なって、水素原子またはメチル基を表わし、ｐは、０または１を表し、ｐが１である場合、Ｒ５は、−ＣＨ２−、−ＣＨ２−ＣＨ２−、−ＣＨ２−Ｏ−ＣＨ２−、−ＣＯ−Ｏ−ＣＨ２−ＣＨ２−、または−ＣＯ−ＮＨ−Ｃ（ＣＨ３）２−を表わし、Ｙは、−ＳＯ３Ｘまたは−ＣＨＲ６−ＣＨ２Ｒ７を表わし、この際、Ｘは、上記と同様の定義であり、Ｒ６及びＲ７は、同一若しくは異なって、−ＯＨまたは−ＳＯ３Ｘを表わし、Ｒ６及びＲ７の少なくとも一方は−ＳＯ３Ｘである、
で表されるスルホン酸基含有単量体（Ｂ）由来の構成単位（ｂ）と、０モル％を超えて５０モル％以下の下記式（３）：
【００１６】
【化３】
0005270844.tif 000004
【００１７】
式中、Ｒ８は、水素原子またはメチル基を表わし、Ｚは、炭素原子１〜１２のアルキル基もしくは炭素原子３〜１２のシクロアルキル基、または炭素原子２〜１２のヒドロキシアルキル基を表わす、
で表される（メタ）アクリル酸アルキル系単量体（Ｃ）由来の構成単位（ｃ）および／またはビニル芳香族系単量体（Ｄ）由来の構成単位（ｄ）（ただし、構成単位（ａ）、（ｂ）、（ｃ）及び（ｄ）の組成の合計は１００モル％である）と、を必須構成単位として有する（メタ）アクリル酸系共重合体によって達成される。
【発明の効果】
【００１８】
本発明の（メタ）アクリル酸系共重合体は、衣料などの汚れ、特にえりあかや油脂汚れ等の疎水性の汚れを効率よく除去できかつ少ない水量で洗濯を行なってもこの汚れを再び洗濯物に付着させず再汚染防止能に優れる。
【発明を実施するための最良の形態】
【００１９】
以下、本発明を詳細に説明する。
【００２０】
本発明の第一は、７０モル％以上９５モル％未満の下記式（１）：
【００２１】
【化４】
0005270844.tif 000005
【００２２】
式中、Ｒ１は、水素原子またはメチル基を表わし、Ｘは、水素原子、金属原子、アンモニウム基または有機アミン基を表わす、
で表される（メタ）アクリル酸系単量体（Ａ）由来の構成単位（ａ）と、５モル％以上３０モル％未満の下記式（２）：
【００２３】
【化５】
0005270844.tif 000006
【００２４】
式中、Ｒ２、Ｒ３及びＲ４は、同一若しくは異なって、水素原子またはメチル基を表わし、ｐは、０または１を表し、ｐが１である場合、Ｒ５は、−ＣＨ２−、−ＣＨ２−ＣＨ２−、−ＣＨ２−Ｏ−ＣＨ２−、−ＣＯ−Ｏ−ＣＨ２−ＣＨ２−、または−ＣＯ−ＮＨ−Ｃ（ＣＨ３）２−を表わし、Ｙは、−ＳＯ３Ｘまたは−ＣＨＲ６−ＣＨ２Ｒ７を表わし、この際、Ｘは、上記と同様の定義であり、Ｒ６及びＲ７は、同一若しくは異なって、−ＯＨまたは−ＳＯ３Ｘを表わし、Ｒ６及びＲ７の少なくとも一方は−ＳＯ３Ｘである、
で表されるスルホン酸基含有単量体（Ｂ）由来の構成単位（ｂ）、０モル％を超えて５０モル％以下の下記式（３）：
【００２５】
【化６】
0005270844.tif 000007
【００２６】
式中、Ｒ８は、水素原子またはメチル基を表わし、Ｚは、炭素原子１〜１２のアルキル基もしくは炭素原子３〜１２のシクロアルキル基、または炭素原子２〜１２のヒドロキシアルキル基を表わす、
で表される（メタ）アクリル酸アルキル系単量体（Ｃ）由来の構成単位（ｃ）および／またはビニル芳香族系単量体（Ｄ）由来の構成単位（ｄ）（ただし、構成単位（ａ）、（ｂ）、（ｃ）及び（ｄ）の組成の合計は１００モル％である）と、を必須構成単位として有する（メタ）アクリル酸系共重合体に関するものである。
【００２７】
本発明は、比較的親水性のあるまたは親水性のある構成単位（ａ）及び（ｂ）、ならびに比較的疎水性のあるまたは疎水性のある構成単位（ｃ）及び（ｄ）を特定比率で組み合わせることにより、（メタ）アクリル酸系共重合体を構成することを特徴とする。本発明によると、構成単位（ａ）及び（ｂ）の導入により、比較的親水性の高い木綿繊維等の繊維に対して優れた洗浄力を発揮しかつ比較的親水性の汚れ、特にクレーに対する分散性や再汚染防止能にも優れた効果を発揮させると同時に、構成単位（ｃ）および／または（ｄ）を特定の割合でさらに導入することによって、疎水性の合成繊維に対して十分な洗浄効果を発揮できかつ洗濯中に汚れ、特に油脂汚れ等の疎水性の汚れが付着するのを防止する再汚染防止能を有意に向上させることができる。したがって、本発明の（メタ）アクリル酸系共重合体は、親水性及び疎水性双方の汚れに対して十分な洗浄効果及び再汚染防止能を示すことができる。本発明の（メタ）アクリル酸系共重合体が疎水性の汚れに対しても優れた洗浄効果及び再汚染防止能を発揮できる理由は明確ではないが、以下のように考えられる。すなわち、従来のように構成単位（ａ）や（ｂ）のように親水性の構成単位からなる重合体／共重合体は疎水性の汚れとの相互作用が低いため、えりあかや油脂汚れ等の比較的疎水性の高い汚れを良好に落とすことが困難であったが、本発明によるように構成単位（ｃ）および／または（ｄ）というそれ自体比較的疎水性を示す構成単位を導入すると、疎水性の汚れとの相互作用が増して、これらの汚れの分散性を有意に上昇させることができるため、疎水性の汚れに対して十分な洗浄効果及び再汚染防止能を発揮できるのではないかと推察される。
【００２８】
本発明において、（メタ）アクリル酸系共重合体を構成する構成単位（ａ）は、下記式（１）：
【００２９】
【化７】
0005270844.tif 000008
【００３０】
で表される（メタ）アクリル酸系単量体（Ａ）由来である。本発明において、構成単位（ａ）は、１種が単独で存在してもあるいは２種以上の混合物の形態で存在していてもよい。また、構成単位（ａ）は、上記式（１）において、ビニル基の二重結合が単結合になった（−ＣＨ２−ＣＨ−）形態となる。
【００３１】
上記式（１）において、Ｒ１は、水素原子またはメチル基を表わす。Ｘは、水素原子、金属原子、アンモニウム基または有機アミン基を表わす。この際、金属原子としては、ナトリウム、リチウム、カリウム、ルビジウム、セシウム等のアルカリ金属の一価の金属原子；マグネシウム、カルシウム、ストロンチウム、バリウム等のアルカリ土類金属の二価の金属原子；アルミニウム、鉄等の三価の金属原子等が好適に挙げられる。また、有機アミンとしては、モノエタノールアミン、ジエタノールアミン、トリエタノールアミン等のアルカノールアミン；モノエチルアミン、ジエチルアミン、トリエチルアミン等のアルキルアミン；エチレンジアミン、トリエチレンジアミン等のポリアミン等の有機アミン由来の残基が好適に挙げられる。これらのうち、Ｘは、水素原子、アンモニウム、ナトリウム、カリウムであることが好ましく、より好ましくは水素原子、ナトリウムである。
【００３２】
このような構成単位（ａ）を形成する（メタ）アクリル酸系単量体（Ａ）は、上記式（１）で示されるものであり、特に制限されないが、例えば、アクリル酸、メタクリル酸、クロトン酸等；これらの一価金属塩、二価金属塩、アンモニウム塩、有機アミン塩等が好適である。これらの中でも、洗剤組成物用途では、分散性能の向上の観点から、（メタ）アクリル酸、その一価金属塩、二価金属塩、アンモニウム塩、有機アミン塩等を用いることが好ましい。本発明では、（メタ）アクリル酸系単量体（Ａ）は、１種を単独で使用してもあるいは２種以上の混合物の形態で使用してもいずれでもよい。
【００３３】
上記構成単位（ａ）は、構成単位（ａ）、（ｂ）、（ｃ）及び（ｄ）の合計組成１００モル％に対して、７０モル％以上９５モル％未満であることが必須である。この際、（メタ）アクリル酸系共重合体における構成単位（ａ）の存在割合が７０モル％未満であると、（メタ）アクリル酸系単量体（Ａ）の親水性基から得られる効果が十分発揮できず、親水性あるいは比較的親水性である汚れ（例えば、クレー）に対する洗浄能力が低下するという問題がある。また、（メタ）アクリル酸系共重合体における構成単位（ａ）の存在割合が９５モル％以上であると、他の構成単位（ｂ）、（ｃ）及び（ｄ）が少なすぎてこれらの構成単位が十分な効果を発揮できず、疎水性あるいは比較的疎水性である汚れ（例えば、油汚れ）に対する洗浄能力が低下するという問題がある。上記点に加えて、構成単位（ａ）の組成が上記範囲を超えると、所望の共重合体が効率よく製造できないおそれがある。構成単位（ａ）、（ｂ）、（ｃ）及び（ｄ）が発揮する効果のバランスを考慮すると、（メタ）アクリル酸系共重合体における構成単位（ａ）の存在割合は、構成単位（ａ）、（ｂ）、（ｃ）及び（ｄ）の合計組成１００モル％に対して、好ましくは７５〜９５モル％、より好ましくは７５〜９０モル％、最も好ましくは８０〜９０モル％である。
【００３４】
本発明において、（メタ）アクリル酸系共重合体を構成する構成単位（ｂ）は、下記式（２）：
【００３５】
【化８】
0005270844.tif 000009
【００３６】
で表されるスルホン酸基含有単量体（Ｂ）由来である。本発明において、構成単位（ｂ）は、１種が単独で存在してもあるいは２種以上の混合物の形態で存在していてもよい。また、構成単位（ｂ）は、上記式（２）において、ビニル基の二重結合が単結合になった（−ＣＨ２−ＣＨ−）形態となる。
【００３７】
上記式（２）において、Ｒ２、Ｒ３及びＲ４は、同一若しくは異なって、水素原子またはメチル基を表わす。ここで、Ｒ２、Ｒ３及びＲ４が全て水素原子である形態（すなわち、ビニル基を有する形態）、またはＲ２及びＲ３が水素原子でＲ４がメチル基である形態（すなわち、イソプロペニル基を有する形態）が好ましく、Ｒ２、Ｒ３及びＲ４が全て水素原子である形態がより好ましい。
【００３８】
上記式（２）において、ｐは、０または１を表す。ｐが０である場合には、Ｒ４が結合している二重結合を構成する炭素原子にＹが直接結合することとなる。一方、より好ましい形態として、ｐが１である場合、Ｒ５は、−ＣＨ２−、−ＣＨ２−ＣＨ２−、−ＣＨ２−Ｏ−ＣＨ２−、−ＣＯ−Ｏ−ＣＨ２−ＣＨ２−、または−ＣＯ−ＮＨ−Ｃ（ＣＨ３）２−を表わす。なかでも、Ｒ５は、−ＣＨ２−Ｏ−ＣＨ２−、−ＣＨ２−であることが好ましく、−ＣＨ２−Ｏ−ＣＨ２−であることがより好ましい。
【００３９】
上記式（２）において、Ｙは、−ＳＯ３Ｘまたは−ＣＨＲ６−ＣＨ２Ｒ７を表わし、この際、Ｘの定義は、構成単位（ａ）を形成する（メタ）アクリル酸系単量体の欄において説明したのと同様である。ただし、上記式（２）において、Ｘは、好ましくはナトリウム、カリウム、アンモニウムであり、より好ましくはナトリウムである。また、より好ましい形態として、Ｙが−ＣＨＲ６−ＣＨ２Ｒ７である場合、Ｒ６及びＲ７は、同一若しくは異なって、−ＯＨまたは−ＳＯ３Ｘを表わす。なかでも、Ｙは、−ＣＨ（ＯＨ）−ＣＨ２ＳＯ３Ｘである（すなわち、Ｒ６が−ＯＨであり、Ｒ７がＳＯ３Ｘである）ことが特に好ましい。また、Ｙが−ＣＨＲ６−ＣＨ２Ｒ７である場合、Ｒ６及びＲ７の少なくとも一方は−ＳＯ３Ｘである。すなわち、本発明の（メタ）アクリル酸系共重合体を構成する構成単位（ｂ）は、その側鎖に必ずスルホン酸（塩）基を有することになる。
【００４０】
このような構成単位（ｂ）を形成するスルホン酸基含有単量体（Ｂ）は、上記式（２）で示されるものであり、特に制限されないが、例えば、ビニルスルホン酸およびその塩、（メタ）アリルスルホン酸およびその塩、３−（メタ）アリルオキシ−２−ヒドロキシプロパンスルホン酸およびその塩（具体的には、３−アリルオキシ−２−ヒドロキシプロパンスルホン酸ナトリウム（ＨＡＰＳ）など）、３−（メタ）アリルオキシ−１−ヒドロキシプロパンスルホン酸およびその塩、２−（メタ）アリルオキシエチレンスルホン酸およびその塩、２−アクリルアミド−２−メチルプロパンスルホン酸およびその塩などが挙げられる。これらの中でも、洗剤組成物用途では、アルカリ条件下における保存安定性に優れるという観点から、好ましくは、（メタ）アリルスルホン酸、３−アリルオキシ−２−ヒドロキシプロパンスルホン酸ナトリウム（ＨＡＰＳ）であり、より好ましくは３−アリルオキシ−２−ヒドロキシプロパンスルホン酸ナトリウム（ＨＡＰＳ）である。
【００４１】
上記構成単位（ｂ）は、構成単位（ａ）、（ｂ）、（ｃ）及び（ｄ）の合計組成１００モル％に対して、５モル％以上３０モル％未満であることが必須である。この際、（メタ）アクリル酸系共重合体における構成単位（ｂ）の存在割合が５モル％未満であると、親水性あるいは比較的親水性である汚れ（例えば、クレー）に対する洗浄能力が低下するおそれがある。また、（メタ）アクリル酸系共重合体における構成単位（ｂ）の存在割合が３０モル％以上であると、他の構成単位（ａ）、（ｃ）及び（ｄ）が少なすぎてこれらの構成単位が十分な効果を発揮できず、疎水性あるいは比較的疎水性である汚れ（例えば、油汚れ）に対する洗浄能力が低下するおそれがある。上記点に加えて、構成単位（ｂ）の組成が上記範囲を超えると、所望の共重合体が効率よく製造できないおそれがある。構成単位（ａ）、（ｂ）、（ｃ）及び（ｄ）が発揮する効果のバランスを考慮すると、（メタ）アクリル酸系共重合体における構成単位（ｂ）の存在割合は、構成単位（ａ）、（ｂ）、（ｃ）及び（ｄ）の合計組成１００モル％に対して、好ましくは５〜２０モル％、より好ましくは５〜１８モル％、最も好ましくは５〜１５モル％である。
【００４２】
本発明の（メタ）アクリル酸系共重合体は、上記構成単位（ａ）及び（ｂ）に加えて、構成単位（ｃ）及び（ｄ）の少なくとも一方を有することを特徴とする。このように、比較的疎水性の構成単位（ｃ）及び（ｄ）を本発明の共重合体中に導入することによって、（メタ）アクリル酸系共重合体は、疎水性物質との相互作用を上げてこのような汚れの分散性を向上するため、えりあかや油脂汚れ等の疎水性の汚れを効率よく除去できかつ少ない水量で洗濯を行なうなどの厳しい条件下であってもこのような疎水性の汚れを再び洗濯物に付着させず、再汚染防止能を有意に向上することができる。
【００４３】
この際、（メタ）アクリル酸系共重合体を構成する構成単位（ｃ）は、下記式（３）：
【００４４】
【化９】
0005270844.tif 000010
【００４５】
で表される（メタ）アクリル酸アルキル系単量体（Ｃ）由来である。本発明において、構成単位（ｃ）は、１種が単独で存在してもあるいは２種以上の混合物の形態で存在していてもよい。また、構成単位（ｃ）は、上記式（３）において、ビニル基の二重結合が単結合になった（−ＣＨ２−Ｃ（Ｒ８）（ＣＯＯＺ）−）形態となる。
【００４６】
上記式（３）において、Ｒ８は、水素原子またはメチル基を表わす。また、Ｚは、炭素原子１〜１２のアルキル基もしくは炭素原子３〜１２のシクロアルキル基、または炭素原子２〜１２のヒドロキシアルキル基を表わす。この際、炭素原子１〜１２のアルキル基としては、所望の効果を発揮できるものであれば特に制限されないが、例えば、メチル基、エチル基、プロピル基、イソプロピル基、ｎ−ブチル基、イソブチル基、ｓｅｃ−ブチル基、ｔｅｒｔ−ブチル基、ペンチル基、イソペンチル基、ネオペンチル基、ヘキシル基、ヘプチル基、オクチル基、ノニル基、デシル基、ウンデシル基、ドデシル基、２−エチルヘキシル基等の直鎖状又は分岐状の基が挙げられる。また、炭素原子３〜１２のシクロアルキル基としては、シクロプロピル基、シクロブチル基、シクロペンチル基、シクロヘキシル基、シクロヘプチル基、シクロオクチル基等の環状の基が挙げられる。また、炭素原子２〜１２のヒドロキシアルキル基としても、所望の効果を発揮できるものであれば特に制限されないが、例えば、ヒドロキシエチル基、ヒドロキシプロピル基、ヒドロキシイソプロピル基、ヒドロキシブチル基、ヒドロキシイソブチル基、ヒドロキシｓｅｃ−ブチル基、ヒドロキシｔ−ブチル基、ヒドロキシペンチル基、ヒドロキシヘキシル基、ヒドロキシヘプチル基、ヒドロキシネオペンチル基、ヒドロキシオクチル基、ヒドロキシノニル基、ヒドロキシデシル基、ヒドロキシウンデシル基、ヒドロキシドデシル基等等の、直鎖状、分岐状又は環状のヒドロキシアルキル基が挙げられる。これらのうち、Ｚは、ｎ−ブチル基、２−エチルヘキシル基、ドデシル基、ヒドロキシプロピル基、ヒドロキシイソプロピル基、ヒドロキシブチル基であることが好ましく、ｎ−ブチル基、２−エチルヘキシル基、ヒドロキシイソプロピル基がより好ましい。
【００４７】
ゆえに、本発明で好ましく使用される（メタ）アクリル酸アルキル系単量体（Ｃ）としては、ブチル（メタ）アクリレート、２−エチルヘキシル（メタ）アクリレート、ドデシル（メタ）アクリレート等の（メタ）アクリル酸アルキルエステル系単量体；ヒドロキシエチル（メタ）アクリレート、２−ヒドロキシエチル（メタ）アクリレート、２−ヒドロキシプロピル（メタ）アクリレート、３−ヒドロキシプロピル（メタ）アクリレート、ヒドロキシブチル（メタ）アクリレート、２−ヒドロキシブチル（メタ）アクリレート、４−ヒドロキシブチル（メタ）アクリレート、α−ヒドロキシメチルエチル（メタ）アクリレート、ヒドロキシペンチル（メタ）アクリレート、ヒドロキシネオペンチル（メタ）アクリレート、ヒドロキシヘキシル（メタ）アクリレート等の（メタ）アクリル酸ヒドロキシアルキル系単量体などが挙げられ、ブチル（メタ）アクリレート、２−エチルヘキシル（メタ）アクリレート、ドデシル（メタ）アクリレート、ヒドロキシプロピル（メタ）アクリレート、２−ヒドロキシプロピル（メタ）アクリレート、ヒドロキシブチル（メタ）アクリレートが好ましく、ブチル（メタ）アクリレート、２−エチルヘキシル（メタ）アクリレート、ドデシル（メタ）アクリレート、２−ヒドロキシプロピル（メタ）アクリレートがより好ましい。なお、上述したように、本発明では、（メタ）アクリル酸アルキル系単量体（Ｃ）は、１種を単独で使用してもあるいは２種以上の混合物の形態で使用してもいずれでもよい。
【００４８】
また、（メタ）アクリル酸系共重合体を構成する構成単位（ｄ）は、ビニル芳香族系単量体（Ｄ）由来である。本発明において、構成単位（ｄ）は、１種が単独で存在してもあるいは２種以上の混合物の形態で存在していてもよい。また、構成単位（ｄ）は、ビニル基の二重結合が単結合になった（−ＣＨ２−ＣＨ２−）形態となる。ビニル芳香族系単量体（Ｄ）としては、特に限定されず、スチレン、α−メチルスチレン、ｏ−クロロスチレン、ビニルトルエン、ビニルナフタレン、ビニルアントラセン等の芳香族炭化水素基を有するビニル芳香族系単量体、ならびにビニルピリジン、ビニルイミダゾール等の複素環式芳香族炭化水素基を有するビニル芳香族系単量体などが挙げられる。また、ビニル芳香族系単量体（Ｄ）由来の構成単位（ｄ）は、疎水性汚れとの相互作用（ゆえに、疎水性汚れの分散性）を考慮すると、芳香族炭化水素基を有するビニル芳香族系単量体由来であることが好ましく、フェニル基を有するまたは炭素原子及び水素原子のみの芳香族基からなる、のいずれかの要件を満たすことがより好ましい。このようなビニル芳香族系単量体（Ｄ）としては、ビニル基を有しかつ所望の効果を発揮できるものであれば特に制限されないが、例えば、スチレン、α−メチルスチレン、ビニルトルエン、ビニルナフタレン、ビニルアントラセン等が挙げられる。これらのうち、ビニル芳香族系単量体（Ｄ）は、スチレン、ビニルトルエンであることが好ましく、スチレンが特に好ましい。なお、上述したように、本発明では、ビニル芳香族系単量体（Ｄ）は、１種を単独で使用してもあるいは２種以上の混合物の形態で使用してもいずれでもよい。
【００４９】
本発明において、上記構成単位（ｃ）及び（ｄ）の合計は、構成単位（ａ）、（ｂ）、（ｃ）及び（ｄ）の合計組成１００モル％に対して、０モル％を超えて５０モル％以下であることが必須である。この際、（メタ）アクリル酸系共重合体における構成単位（ｃ）及び（ｄ）の合計の存在割合が５０モル％を超えると、他の構成単位（ａ）及び（ｃ）が少なすぎてこれらの構成単位が十分な効果を発揮できず（例えば、親水性あるいは比較的親水性である汚れ（例えば、クレー）に対する洗浄能力が低下するという問題がある。構成単位（ａ）、（ｂ）、（ｃ）及び（ｄ）が発揮する効果のバランスを考慮すると、（メタ）アクリル酸系共重合体における構成単位（ｃ）及び（ｄ）の合計の存在割合は、好ましくは、構成単位（ａ）、（ｂ）、（ｃ）及び（ｄ）の合計組成１００モル％に対して、２〜４０モル％、より好ましくは２〜３０モル％、最も好ましくは２〜２０モル％である。なお、本発明において、構成単位（ａ）、（ｂ）、（ｃ）及び（ｄ）の合計比率は１００モル％である。
【００５０】
また、本発明の（メタ）アクリル酸系共重合体は、上記構成単位（ａ）、（ｂ）、（ｃ）及び（ｄ）に加えて、さらに他の単量体（Ｅ）由来の構成単位（ｅ）を含んでもよい。この際、構成単位（ｅ）が（メタ）アクリル酸系共重合体中に存在する割合は、特に制限されないが、必須の構成単位である構成単位（ａ）、（ｂ）、（ｃ）及び（ｄ）の効果を阻害しないことを考慮すると、構成単位（ａ）、（ｂ）、（ｃ）及び（ｄ）の合計組成に対して、０モル％を超えて１０モル％以下、より好ましくは０モル％を超えて７モル％以下、最も好ましくは０モル％を超えて５モル％以下の割合であることが好ましい。このような範囲であれば、必須の構成単位である構成単位（ａ）、（ｂ）、（ｃ）及び（ｄ）の効果、即ち、構成単位（ａ）及び（ｂ）による親水性あるいは比較的親水性である汚れ（例えば、クレー）に対する洗浄能力、ならびに構成単位（ｃ）及び（ｄ）による油脂汚れ等の疎水性の汚れの高い除去能及び少ない水量で洗濯を行なうなどの厳しい条件下での優れた再汚染防止能が維持できる上、構成単位（ｅ）による効果、例えば、キレート能、粘度調整能がさらに付与されるため好ましい。なお、構成単位（ｅ）の割合が、１０モル％を超えると、共重合体の調製においてゲル化や架橋反応が起こり、共重合体の水溶性が低下したり、色調の悪化や悪臭を発するおそれがある。
【００５１】
本発明の（メタ）アクリル酸系共重合体が他の単量体（Ｅ）を含む際の他の単量体（Ｅ）としては、上記単量体（Ａ）〜（Ｄ）と共重合可能なものであれば特に限定されるものではなく、所望の効果によって適宜選択される。具体的には、Ｎ−ビニルピロリドン、Ｎ−ビニルホルムアミド、Ｎ−ビニルアセトアミド、Ｎ−ビニル−Ｎ−メチルホルムアミド、Ｎ−ビニル−Ｎ−メチルアセトアミド、Ｎ−ビニルオキサゾリドン等のＮ−ビニル単量体；（メタ）アクリルアミド、Ｎ，Ｎ−ジメチルアクリルアミド、Ｎ−イソプロピルアクリルアミド等のアミド系単量体；３−（メタ）アリルオキシ−１，２−ジヒドロキシプロパン、３−アリルオキシ−１，２−ジヒドロキシプロパン、３−アリルオキシ−１，２−ジヒドロキシプロパンにエチレンオキサイドを１〜２００モル付加させた化合物（３−アリルオキシ−１，２−ジ（ポリ）オキシエチレンエーテルプロパン等）、（メタ）アリルアルコール等のアリルエーテル系単量体；イソプレノール等のイソプレン系単量体；α−ヒドロキシメチルアクリル酸およびその誘導体；イタコン酸、フマル酸、マレイン酸等の不飽和ジカルボン酸及びこれらの塩等が挙げられる。この際、不飽和ジカルボン酸系単量体としては、分子内に１つの不飽和基及び２つのカルボキシル基を有する単量体であればよいが、マレイン酸、イタコン酸、シトラコン酸、フマル酸等や、それらの一価金属塩、二価金属塩、アンモニウム塩及び有機アンモニウム塩（有機アミン塩）等、又は、それらの無水物が好適である。または、（メタ）アクリル酸系単量体（Ａ）は、不飽和ジカルボン酸系単量体と炭素数１〜２２個のアルコールとのハーフエステル、不飽和ジカルボン酸類と炭素数１〜２２のアミンとのハーフアミド、不飽和ジカルボン酸系単量体と炭素数２〜４のグリコールとのハーフエステル、マレアミド酸と炭素数２〜４のグリコールとのハーフアミド等であってもよい。また、上記他の単量体（Ｅ）は、１種を単独で使用してもあるいは２種以上の混合物の形態で使用されてもよい。
【００５２】
本発明の（メタ）アクリル酸系共重合体は、上記構成単位（ａ）、（ｂ）、（ｃ）及び（ｄ）、ならびに必要であれば構成単位（ｅ）が、上記したような特定の割合で導入されていればよく、各構成単位は、ブロック状あるいはランダム状のいずれで存在していてもよい。また、本発明の（メタ）アクリル酸系共重合体の重量平均分子量は、適宜設定できるものであり、特に限定されない。具体的には、（メタ）アクリル酸系共重合体の重量平均分子量は、２，０００〜１００，０００であることが好ましく、より好ましくは３，０００〜８０，０００、最も好ましくは４，０００〜６０，０００である。２，０００未満であると、汚れに対する分散性が低下し、再汚染防止能も低下するおそれがあり、１００，０００を超えると布への汚れの付着を促進してしまうおそれがある。なお、本明細書において、重量平均分子量は、ＧＰＣ（ゲルパーミエーションクロマトグラフィー）による測定値であり、具体的な測定方法は実施例に記載される方法に従って算出される。
【００５３】
本発明の（メタ）アクリル酸系共重合体は、上述したように、親水性あるいは比較的親水性である汚れ（例えば、クレー）に対する洗浄能力、ならびにえりあかや油脂汚れ等の疎水性の汚れの高い除去能及び少ない水量で洗濯を行なうなどの厳しい条件下での再汚染防止能に優れるものであるため、特に洗剤組成物に好適に使用される。
【００５４】
このような（メタ）アクリル酸系共重合体は、構成単位（ｃ）及び（ｄ）が導入されているため、特に洗剤組成物に使用される場合には、優れた再汚染防止能を発揮する。具体的には、（メタ）アクリル酸系共重合体は、洗剤組成物に使用される場合に、再汚染防止率が、６０％以上、より好ましくは６１％以上、さらに好ましくは６２％以上、最も好ましくは６３％以上である。なお、本明細書において、「再汚染防止率」は、実施例に記載される方法に従って測定された値を意味する。
【００５５】
本発明の（メタ）アクリル酸系共重合体の製造方法は、特に制限されず、公知の重合方法を同様にしてあるいは修飾した方法が使用できる。例えば、本発明の（メタ）アクリル酸系共重合体を製造する方法としては、（メタ）アクリル酸系単量体（Ａ）、スルホン酸基含有単量体（Ｂ）、ならびに（メタ）アクリル酸アルキル系単量体（Ｃ）および／またはビニル芳香族系単量体（Ｄ）を必須成分として含む単量体成分を共重合することにより製造することができる。また、単量体成分を共重合する際には、必要に応じ、上記他の単量体（Ｅ）を更に共重合させてもよい。
【００５６】
このような製造方法においては、重合開始剤を用いて単量体成分を共重合すればよい。なお、（メタ）アクリル酸系共重合体を構成する構成単位が上述したようになるように、単量体成分に含まれる単量体の種類や使用量を適宜設定することになる。すなわち、上記（メタ）アクリル酸系共重合体を形成する各単量体の組成比は、全単量体に対して、（メタ）アクリル酸系単量体（Ａ）が７０モル％以上９５モル％未満、スルホン酸基含有単量体（Ｂ）が５モル％以上３０モル％未満、および（メタ）アクリル酸アルキル系単量体（Ｃ）および／またはビニル芳香族系単量体（Ｄ）が０モル％を超えて５０モル％以下である。上述したように、さらにこれらと共重合可能な上記その他の単量体（Ｅ）を、単量体（Ａ）〜（Ｄ）の合計を１００モル％とした場合に、０〜１０モル％の量で使用してもよい。より好ましくは、（メタ）アクリル酸系単量体（Ａ）が７５〜９０モル％、スルホン酸基含有単量体（Ｂ）が５〜２０モル％、および（メタ）アクリル酸アルキル系単量体（Ｃ）および／またはビニル芳香族系単量体（Ｄ）が２〜２０モル％であり、さらに好ましくは、（メタ）アクリル酸系単量体（Ａ）が８０〜９０モル％、スルホン酸基含有単量体（Ｂ）が５〜１５モル％、および（メタ）アクリル酸アルキル系単量体（Ｃ）および／またはビニル芳香族系単量体（Ｄ）が２〜１５モル％である。なお、上記単量体（Ａ）、（Ｂ）、（Ｃ）及び（Ｄ）の合計量は１００モル％としている。また、他の単量体（Ｅ）をさらに存在させる場合の、他の単量体（Ｅ）の混合量は、（メタ）アクリル酸系単量体（Ａ）、スルホン酸基含有単量体（Ｂ）、（メタ）アクリル酸アルキル系単量体（Ｃ）及びビニル芳香族系単量体（Ｄ）の合計を１００モル％とした場合に、好ましくは１０モル％以下、より好ましくは７モル％以下、最も好ましくは５モル％以下である。
【００５７】
本発明において、単量体（Ａ）〜（Ｄ）、さらに必要であれば他の単量体（Ｅ）の共重合は、使用する溶媒の５０質量％以上に水を用いる、および／または連鎖移動剤の存在下で行なうことが好ましく、使用する溶媒の５０質量％以上に水を用い、かつ連鎖移動剤の存在下で行なうことがより好ましい。この際、使用する溶媒の５０質量％以上に水を用いることによって、重合に使用される有機溶剤の量を抑制できるため、重合終了後の有機溶剤の留去が容易であるという利点がある。また、連鎖移動剤を使用すると、製造される（メタ）アクリル酸系共重合体が必要以上に高分子量化することを抑制し、低分子量の（メタ）アクリル酸系共重合体を効率よく製造することができるという利点がある。特に連鎖移動剤として亜硫酸や亜硫酸塩を使用すると、以下に詳述するが、得られる（メタ）アクリル酸系共重合体の末端に定量的にスルホン酸基を導入することができ、耐ゲル性を向上することができる。
【００５８】
したがって、本発明の第二は、５０モル％以上９５モル％未満の式（１）の（メタ）アクリル酸系単量体（Ａ）、５モル％以上５０モル％未満の式（２）のスルホン酸基含有単量体（Ｂ）、０モル％を超えて５０モル％以下の式（３）の（メタ）アクリル酸アルキル系単量体（Ｃ）および／またはビニル芳香族系単量体（Ｄ）（ただし、単量体（Ａ）、（Ｂ）、（Ｃ）及び（Ｄ）の合計比率は１００モル％である）を、使用する溶媒の５０質量％以上に水を用い、かつ連鎖移動剤を用いて重合反応を行なう工程を含む、（メタ）アクリル酸系共重合体の製造方法に関するものである。
【００５９】
上記態様で使用される溶媒としては、使用する溶媒全量に対して５０質量％の割合で水を含むものであれば特に制限されない。重合に使用される単量体の溶媒への溶解性向上という観点から、必要に応じて、有機溶媒を添加してもよい。この場合においても、全混合溶媒中の水の含量は５０質量％以上である。この際使用できる有機溶剤としては、メタノール、エタノール、イソプロピルアルコール等の低級アルコール類；アセトン、メチルエチルケトン、ジエチルケトン等の低級ケトン類；ジメチルエーテル、ジオキサン等のエーテル類；ジメチルホルムアルデヒド等のアミド類が挙げられる。これらの溶媒は、単独で使用されてもあるいは２種以上の混合物の形態で試用されてもよい。本発明では、水の量は、使用する溶媒全量に対して、好ましくは８０質量％以上であることが好ましく、最も好ましくは水単独（即ち、１００質量％）である。
【００６０】
本発明の第二の方法において、共重合を連鎖移動剤の存在下で行なうことが必須の要件である。この際使用できる連鎖移動剤としては、分子量の調節ができる化合物であれば特に制限されず、公知の連鎖移動剤が使用できる。具体的には、メルカプトエタノール、チオグリセロール、チオグリコール酸、２−メルカプトプロピオン際、３−メルカプトプロピオン際、チオリンゴ酸、チオグリコール酸オクチル、３−メルカプトプロピオン酸オクチル、２−メルカプトエタンスルホン酸、ｎ−ドデシルメルカプタン、オクチルメルカプタン、ブチルチオグリコレート等の、チオール系連鎖移動剤；四塩化炭素、塩化メチレン、ブロモホルム、ブロモトリクロロエタン等の、ハロゲン化物；イソプロパノール、グリセリン等の、第２級アルコール；亜リン酸、次亜リン酸、及びその塩（次亜リン酸ナトリウム、次亜リン酸カリウム等）や、亜硫酸、亜硫酸水素、亜二チオン酸、メタ重亜硫酸、及びその塩（亜硫酸水素ナトリウム、亜硫酸水素カリウム、亜二チオン酸ナトリウム、亜二チオン酸カリウム、メタ重亜硫酸ナトリウム、メタ重亜硫酸カリウム等）等の、低級酸化物およびその塩などが挙げられる。上記連鎖移動剤は、単独で使用されてもあるいは２種以上の混合物の形態で使用されてもよい。これらのうち、本発明に係る共重合反応においては、亜硫酸や亜硫酸塩を用いることが好適である。これにより、得られる（メタ）アクリル酸系共重合体の主鎖末端に定量的にスルホン酸基を導入することができるととなり、耐ゲル性を向上することが可能となる。なお、スルホン酸基を定量的に導入できるということは、亜硫酸塩が連鎖移動剤等として非常に良好に機能していることを示しており、これにより、重合反応系に過剰な連鎖移動剤等を添加する必要がなくなり、共重合体の製造コストの上昇を低減するとともに、製造効率が向上され、しかも不純物を十分に低減することが可能となる。また、重合反応系に亜硫酸塩を加えることによって、得られる共重合体が必要以上に高分子量化することが抑制されることとなる。
【００６１】
上記製造方法において、上述したように、好ましくは亜硫酸および／または亜硫酸塩（以下、単に「亜硫酸（塩）」と記載する）を連鎖移動剤として含む。また、上記製造方法においては、亜硫酸（塩）に加えて、開始剤を使用することが必須である。さらに、反応促進剤として、重金属イオンを併用してもよい。
【００６２】
上記亜硫酸（塩）としては、亜硫酸若しくは亜硫酸水素またはこれらの塩をいい、亜硫酸／亜硫酸水素が塩である形態が好適である。亜硫酸／亜硫酸水素が塩である場合、上記した例に加えて、金属原子、アンモニウム又は有機アンモニウムの塩が好適である。上記金属原子としては、例えば、リチウム、ナトリウム、カリウム等のアルカリ金属の一価の金属原子；カルシウム、マグネシウム等のアルカリ土類金属の二価の金属原子；アルミニウム、鉄等の三価の金属原子等の塩が好ましい。また、有機アンモニウム（有機アミン）としては、エタノールアミン、ジエタノールアミン、トリエタノールアミン等のアルカノールアミンや、トリエチルアミン等が好適である。更に、アンモニウムであってもよい。ゆえに、本発明で好ましく使用される亜硫酸塩としては、例えば、亜硫酸水素ナトリウム、亜硫酸水素カリウム、亜硫酸水素アンモニウム、亜硫酸ナトリウム、亜硫酸カリウム、亜硫酸アンモニウム等が挙げられ、亜硫酸水素ナトリウムが特に好適である。上記亜硫酸（塩）は、単独で使用されてもあるいは２種以上の混合物の形態で使用されてもよい。
【００６３】
本発明の方法において、連鎖移動剤の添加量は、単量体（Ａ）、（Ｂ）、（Ｃ）及び（Ｄ）、ならびに必要であれば他の単量体（Ｅ）が良好に重合する量であれば制限されないが、好ましくは単量体（Ａ）、（Ｂ）、（Ｃ）及び（Ｄ）、ならびに必要であれば他の単量体（Ｅ）からなる全単量体成分１モルに対して、１〜２０ｇ、より好ましくは２〜１５ｇである。１ｇ未満であると、重合体の主鎖末端に定量的にスルホン酸基を導入できなかったり、分子量の制御ができないおそれがあり、逆に、２０ｇを超えると、不純物が多量に生成し、重合体純分が低下するおそれがあり、特に亜硫酸塩を使用した場合には、余剰の亜硫酸塩が反応系中で分解され、亜硫酸ガスが発生するおそれがあり、しかも経済的にも不利となるおそれがある。
【００６４】
上記開始剤としては、公知のものを使用することができ、例えば、過酸化水素；過硫酸ナトリウム、過硫酸カリウム、過硫酸アンモニウム等の過硫酸塩；２，２’−アゾビス（２−アミジノプロパン）塩酸塩、４，４’−アゾビス−４−シアノパレリン酸、アゾビスイソブチロニトリル、２，２’−アゾビス（４−メトキシ−２，４−ジメチルバレロニトリル）等のアゾ系化合物；過酸化ベンゾイル、過酸化ラウロイル、過酢酸、ジ−ｔ−ブチルパーオキサイド、クメンヒドロパーオキサイド等の有機過酸化物等がより好ましく、より好ましくは、過酸化水素、過硫酸塩、最も好ましくは過硫酸塩である。これらの重合開始剤は、１種が単独で使用されてもよいし、２種以上が併用されてもよい。
【００６５】
開始剤の使用量としては、好ましくは単量体（Ａ）、（Ｂ）、（Ｃ）及び（Ｄ）、ならびに必要であれば他の単量体（Ｅ）からなる全単量体成分１モルに対して、１０ｇ以下、より好ましくは１〜５ｇであることが好ましい。
【００６６】
本発明で反応促進剤として使用されてもよい重金属イオンとは、比重が４ｇ／ｃｍ３以上の金属を意味する。上記金属イオンとしては、例えば、鉄、コバルト、マンガン、クロム、モリブデン、タングステン、銅、銀、金、鉛、白金、イリジウム、オスミウム、パラジウム、ロジウム、ルテニウム等が好ましい。これらの重金属は１種又は２種以上を用いることができる。これらの中でも、鉄がより好ましい。上記重金属イオンのイオン価は特に限定されるものではなく、例えば、重金属として鉄が用いられる場合、開始剤における鉄イオンとしては、Ｆｅ２＋であっても、Ｆｅ３＋であってよく、これらが組み合わされていてもよい。
【００６７】
上記重金属イオンは、イオンの形態として含まれるものであれば特に限定されないが、重金属化合物を溶解してなる溶液を用いる方法を用いると、取り扱い性に優れるため好適である。その際に用いる重金属化合物は、開始剤に含有することを所望する重金属イオンを含むものであればよく、用いる開始剤に応じて決定することができる。上記重金属イオンとして鉄を用いる場合、モール塩（Ｆｅ（ＮＨ４）２（ＳＯ４）２・６Ｈ２Ｏ）、硫酸第一鉄・７水和物、塩化第一鉄、塩化第二鉄等の重金属化合物等を用いることが好ましい。また、重金属イオンとしてマンガンを用いる場合、塩化マンガン等を好適に用いることができる。これらの重金属化合物を用いる場合においては、いずれも水溶性の化合物であるため、水溶液の形態として用いることができ、取り扱い性に優れることになる。なお、上記重金属化合物を溶解してなる溶液の溶媒としては、水に限定されるものではなく、本発明の（メタ）アクリル酸系共重合体の製造において、重合反応を妨げるものでなく、かつ、重金属化合物を溶解するものであればよい。
【００６８】
上記重金属イオンを使用する場合の重金属イオン量、本発明における重合工程において、触媒量含まれていることが好ましい。本明細書でいう触媒量とは、触媒として、最終目的物に取り込まれるものでなく作用するものであり、具体的には、１００ｐｐｍ以下であり、好ましくは、１０ｐｐｍ以下であり、より好ましくは５ｐｐｍ以下である。
【００６９】
上記重金属イオンの含有量は、また、重合反応完結時における重合反応液の全質量に対して好ましくは０．１〜１０ｐｐｍであることが好ましい。重金属イオンの含有量が０．１ｐｐｍ未満であると、重金属イオンによる効果が十分に発現しないおそれがある。一方、重金属イオンの含有量が１０ｐｐｍを超えると、得られる重合体の色調の悪化を来たすおそれがある。また、重金属イオンの含有量が多いと、生成物である重合体を洗剤ビルダーとして用いる場合に、洗剤用ビルダーの汚れの原因となるおそれがある。
【００７０】
なお、上記重合反応完結時とは、重合反応液中において重合反応が実質的に完了し、所望する重合体が得られた時点を意味する。例えば、重合反応液中において重合された重合体がアルカリ成分で中和される場合には、中和した後の重合反応液の全質量を基準に、重金属イオンの含有量を算出する。２種以上の重金属イオンが含まれる場合には、重金属イオンの総量が上述の範囲であればよい。
【００７１】
上記開始剤と連鎖移動剤との組み合わせとしては、過硫酸塩と亜硫酸塩とをそれぞれ１種以上用いることが最も好ましい。この場合、過硫酸塩１質量部に対して、亜硫酸塩を０．５〜５質量部用いることが好ましい。より好ましくは１質量部以上であり、さらに好ましくは２質量部以上である。また、より好ましくは４質量部以下であり、さらに好ましくは３質量部以下である。亜硫酸塩が０．５質量部未満であると、低分子量化する際に開始剤総量が増加するおそれがあり、５質量部を超えると、副反応が増加し、それによる不純物が増加するおそれがある。
【００７２】
上記連鎖移動剤、開始剤、および反応促進剤の組み合わせの具体例としては、亜硫酸水素ナトリウム（ＳＢＳ）／過酸化水素（Ｈ２Ｏ２）、亜硫酸水素ナトリウム（ＳＢＳ）／過硫酸ナトリウム（ＮａＰＳ）、亜硫酸水素ナトリウム（ＳＢＳ）／Ｆｅ、亜硫酸水素ナトリウム（ＳＢＳ）／過酸化水素（Ｈ２Ｏ２）／Ｆｅ、亜硫酸水素ナトリウム（ＳＢＳ）／過硫酸ナトリウム（ＮａＰＳ）／Ｆｅ、亜硫酸水素ナトリウム（ＳＢＳ）／過硫酸ナトリウム（ＮａＰＳ）／過酸化水素（Ｈ２Ｏ２）、亜硫酸水素ナトリウム（ＳＢＳ）／酸素／Ｆｅ等の形態が好ましい。より好ましくは、亜硫酸水素ナトリウム（ＳＢＳ）／過硫酸ナトリウム（ＮａＰＳ）、亜硫酸水素ナトリウム（ＳＢＳ）／過硫酸ナトリウム（ＮａＰＳ）／Ｆｅであり、最も好ましくは亜硫酸水素ナトリウム（ＳＢＳ）／過硫酸ナトリウム（ＮａＰＳ）／Ｆｅである。
【００７３】
上記連鎖移動剤、開始剤、および反応促進剤の総使用量は、単量体（Ａ）、（Ｂ）、（Ｃ）及び（Ｄ）、ならびに必要であれば他の単量体（Ｅ）からなる全単量体成分１モルに対して、２〜２０ｇであることが好ましい。このような範囲とすることで、本発明の（メタ）アクリル酸系共重合体を効率よく生産することができ、また、（メタ）アクリル酸系共重合体の分子量分布を所望のものとすることができる。より好ましくは、４〜１８ｇであり、更に好ましくは、６〜１５ｇである。
【００７４】
上記重合開始剤及び連鎖移動剤の反応容器への添加方法としては、滴下、分割投入等の連続投入方法を適用することができる。また、連鎖移動剤を単独で反応容器へ導入してもよく、単量体成分を構成する各単量体（Ａ）〜（Ｄ）や他の単量体（Ｅ）、溶媒等とあらかじめ混同しておいてもよい。
【００７５】
上記共重合方法において、単量体成分や重合開始剤等の反応容器への添加方法としては、反応容器に単量体成分の全てを仕込み、重合開始剤を反応容器内に添加することによって共重合を行う方法；反応容器に単量体成分の一部を仕込み、重合開始剤と残りの単量体成分を反応容器内に連続してあるいは段階的に（好ましくは連続して）添加することによって共重合を行う方法；反応容器に重合溶媒を仕込み、単量体成分と重合開始剤の全量を添加する方法；単量体（Ａ）〜（Ｄ）のうちの一（例えば、単量体（Ｂ））の一部を反応容器に仕込み、重合開始剤と残りの単量体成分（単量体（Ｂ）の残り及び単量体（Ａ）、（Ｃ）及び（Ｄ）、ならびに必要であれば単量体（Ｅ）のすべて）を反応容器内に（好ましくは連続して）添加することによって共重合を行う方法等が好適である。このような方法の中でも、得られる共重合体の分子量分布を狭く（シャープに）することができ、洗剤ビルダーとして用いる場合の分散性を向上することができうることから、重合開始剤と単量体成分を反応容器に逐次滴下する方法で共重合を行うことが好ましい。
【００７６】
上記共重合方法としては、例えば、溶液重合やバルク重合、懸濁重合、乳化重合等の通常用いられる方法で行うことができ、特に限定されるものではないが、溶液重合が好ましい。この際使用できる溶媒は、上述したように、全溶媒に対して５０質量％が水である混合溶媒または水であることが好ましい。水のみを使用する場合には、脱溶剤工程を省略できる点で好適である。
【００７７】
上記共重合方法は、回分式でも連続式でも行うことができる。また、共重合の際、必要に応じて使用される溶媒としては、公知のものを使用でき、水；メチルアルコール、エチルアルコール、イソプロピルアルコール等のアルコール類；グリセリン；ポリエチレングリコール；ベンゼン、トルエン、キシレン、シクロヘキサン、ｎ−ヘプタン等の芳香族又は脂肪族炭化水素類；酢酸エチル等のエステル類；アセトン、メチルエチルケトン等のケトン類；ジメチルホルムアルデヒド等のアミド類；ジエチルエーテル、ジオキサン等のエーテル類等が好適である。これらは単独で用いてもよく、２種以上を併用してもよい。これらの中でも、単量体成分及び得られる共重合体の溶解性の点から、水及び炭素数１〜４の低級アルコールからなる群より選択される１種又は２種以上の溶媒を用いることが好ましい。
【００７８】
上記溶媒の使用量としては、単量体成分１００質量％に対して４０〜２００質量％が好ましい。より好ましくは、４５質量％以上であり、更に好ましくは、５０質量％以上である。また、より好ましくは、１８０質量％以下であり、更に好ましくは、１５０質量％以下である。溶媒の使用量が４０質量％未満であると、得られる共重合体の分子量が高くなるおそれがあり、２００質量％を超えると、得られる共重合体の濃度が低くなり、溶媒除去が必要となるおそれがある。なお、溶媒は、重合初期に一部又は全量を反応容器内に仕込んでおけばよいが、溶媒の一部を重合反応中に反応系内に添加（滴下）してもよいし、単量体成分や開始剤等を予め溶媒に溶解させた形で、これらの成分と共に重合反応中に反応系内に添加（滴下）してもよい。
【００７９】
上記共重合方法において、共重合温度等の共重合条件としては、用いられる共重合方法、溶媒、重合開始剤により適宜定められるが、共重合温度としては、通常、０℃以上であることが好ましく、また、１５０℃以下であることが好ましい。より好ましくは、４０℃以上であり、更に好ましくは、６０℃以上であり、特に好ましくは、８０℃以上である。また、より好ましくは、１２０℃以下であり、更に好ましくは、１１０℃以下である。特に、亜硫酸（塩）を用いる場合には、共重合温度は、通常、６０℃〜９５℃、好ましくは７０℃〜９５℃、さらに好ましくは、８０℃〜９５℃である。この際、６０℃未満では、亜硫酸（塩）由来の不純物が多量に生成するおそれがある。逆に、９５℃を越えると、有毒な亜硫酸ガスが放出されるおそれがある。
【００８０】
上記共重合温度は、重合反応において、常にほぼ一定に保持する必要はなく、例えば、室温から重合を開始し、適当な昇温時間又は昇温速度で設定温度まで昇温し、その後、設定温度を保持するようにしてもよいし、単量体成分や開始剤等の滴下方法に応じて、重合反応中に経時的に温度変動（昇温又は降温）させてもよい。
【００８１】
上記共重合時間としては、３０〜３００分であることが好ましい。より好ましくは、６０〜２４０分であり、更に好ましくは、１２０〜１８０分である。
【００８２】
上記共重合方法における反応系内の圧力としては、常圧（大気圧）下、減圧下、加圧下の何れであってもよいが、得られる共重合体の分子量の点で、常圧下、又は、反応系内を密閉し、加圧下で行うのが好ましい。また、加圧装置や減圧装置、耐圧性の反応容器や配管等の設備の点で、常圧（大気圧）下で行うのが好ましい。反応系内の雰囲気としては、空気雰囲気でもよいが、不活性雰囲気とするのが好ましく、例えば、重合開始前に系内を窒素等の不活性ガスで置換することが好ましい。
【００８３】
上記共重合における重合中のｐＨは、酸性が好ましい。特に、上記開始剤として、過硫酸塩と重亜硫酸塩とを併用する場合は、酸性条件下で行うことが好ましい。酸性条件下で行うことによって、重合反応系の水溶液の粘度の上昇を抑制し、共重合体を良好に製造することができる。また、高濃度の条件下で重合反応を進行させることができるので、製造効率を大幅に上昇することができ、最終固形分濃度が４０％以上の高濃度重合とすることができ、含まれる残存モノマーの総濃度が１５０００ｐｐｍ以下のものを得ることができる。更に、アミノ基含有単量体の重合性を向上することができる。
【００８４】
上記酸性条件としては、重合中の反応溶液の２５℃でのｐＨが１〜６であることが好ましい。より好ましくは、５以下であり、更に好ましくは、３以下である。上記共重合方法により得られる共重合体は、そのままでも洗剤組成物（洗剤ビルダー）の主成分等として用いることができるが、必要に応じて、更にアルカリ性物質で中和して用いてもよい。アルカリ性物質としては、一価金属及び二価金属の水酸化物、塩化物及び炭酸塩等の無機塩；アンモニア；有機アンモニウム（有機アミン）等を用いることが好ましい。
【００８５】
共重合を行う際の中和率は、開始剤によって適宜変更できる。例えば、過硫酸塩と重亜硫酸塩とを併用する場合は、上記単量体が塩を形成し得るものである場合、単量体の中和率を０〜６０モル％として単量体成分の共重合を行うことが好ましい。単量体の中和率は、単量体の全モル数を１００モル％としたときに、塩を形成している単量体のモル％で表されることになる。単量体の中和率が６０モル％を超えると、共重合工程における重合率が上がらず、得られる共重合体の分子量が低下したり、製造効率が低下したりするおそれがある。より好ましくは、５０モル％以下であり、更に好ましくは、４０モル％以下、特に好ましくは、３０モル％以下であり、より特に好ましくは、２０モル％以下であり、最も好ましくは、１０モル％以下である。
【００８６】
上記単量体の中和率を０〜６０モル％として共重合を行う方法としては、例えば、単量体が不飽和カルボン酸系単量体である場合、全て酸型である不飽和カルボン酸系単量体を中和せずに共重合に付することにより行う方法や、不飽和カルボン酸系単量体をアルカリ性物質を用いてナトリウム塩やアンモニウム塩等の塩の形態に中和するときに中和率を０〜６０モル％としたものを共重合に付することにより行う方法等が好適である。
【００８７】
上記（メタ）アクリル酸系共重合体は、洗剤組成物（洗浄用ビルダー）、水処理剤、又は、繊維処理剤、分散剤に用いられるものであることが好ましい。洗剤用途としては、（メタ）アクリル酸系共重合体は、衣料用、食器用、住居用、毛髪用、身体用、歯磨き用、及び自動車用など、様々な用途で使用できる。このように、上記アミノ基含有単量体単位を必須とする（メタ）アクリル酸系共重合体を含んで構成される洗剤組成物（洗浄用ビルダー）、水処理剤、又は、繊維処理剤、分散剤もまた、本発明の好ましい実施形態の一つである。したがって、本発明の第三は、本発明の（メタ）アクリル酸系共重合体を含む洗剤組成物に関するものである。
【００８８】
本発明の洗剤組成物は、粉末洗剤用ビルダーを含むものであってもよいし、液体洗剤用ビルダーを含むものであってもよく、洗浄中の衣類等に汚れが再付着するのを防止するための作用を発揮するものである。（メタ）アクリル酸系共重合体が汚れの再付着を防止する場合、構成単位（ｃ）／（ｄ）に由来する疎水性基の存在に起因して、疎水性汚れに対し高い親和性を示して布と汚れの間の親和性を低下させる作用を発揮し、構成単位（ａ）及び（ｂ）に由来する親水性基の存在に起因して汚れの分散作用が発揮されることになる。その他、アニオン性、カチオン性といったイオン性によっても、汚れに対する相互作用は変化する。
【００８９】
本発明の洗剤組成物は、再汚染防止能に優れ、更に、長期間保存した場合の性能低下や低温で保持した場合の不純物析出等が生じにくい極めて高品質剤性能で安定性に優れた洗剤ビルダーとすることができる。本発明の（メタ）アクリル酸系共重合体を洗剤組成物として用いる場合、再汚染防止率が、６０％以上、より好ましくは６１％以上、さらに好ましくは６２％以上、最も好ましくは６３％以上であることが好ましい。
【００９０】
本発明の洗剤組成物中における（メタ）アクリル酸系共重合体の含有割合としては、例えば、洗剤組成物１００質量％に対して、０．１〜３０質量％であることが好ましく、０．１〜２０質量％であることがより好ましく、０．１〜１０質量％であることがさらに好ましい。０．１質量％未満であると、洗浄剤組成物として用いた場合の洗浄力が不十分になるおそれがあり、３０質量％を超えると、不経済になるおそれがある。（注：１文削除致しました。また、他の３件にも同様の修正を加えました。）
本発明の洗剤組成物における（メタ）アクリル酸系共重合体以外の他の組成成分や配合比率としては、従来公知の洗剤ビルダーに用いることができる各種成分、及び、その配合比率に基づき、本発明の作用効果を損なわない範囲で適宜用いることができる。
【００９１】
上記（メタ）アクリル酸系共重合体はまた、各種の用途において、分散性等の性能を発揮することができるものであり、例えば、水処理剤、分散剤、繊維処理剤、スケール防止剤（スケール抑制剤）、セメント添加剤、金属イオン封止剤、増粘剤、各種バインダー、乳化剤、スキンケア剤、ヘアケア剤等のその他の用途においても好適に用いることが可能である。
【００９２】
上記水処理剤は、例えば、冷却水系、ボイラー水系等の水系に添加されることになる。この場合、（メタ）アクリル酸系共重合体をそのまま添加してもよく、（メタ）アクリル酸系共重合体以外のその他の成分を含むものを添加してもよい。水処理剤における（メタ）アクリル酸系共重合体以外の他の組成成分や配合比率としては、従来公知の水処理剤に用いることができる各種成分、及び、その配合比率に基づき、本発明の作用効果を損なわない範囲で適宜用いることができる。
【００９３】
上記分散剤は、水系の分散剤であればよく、例えば、顔料分散剤、セメント分散剤、炭酸カルシウムの分散剤、カオリンの分散剤等が好適である。このような分散剤は、（メタ）アクリル酸系共重合体が本来有する極めて優れた分散能を発現することができる。また、長期間保存しても性能低下や低温保持時の不純物析出等も生じることのない極めて高品質高性能で安定性に優れた分散剤とすることができる。分散剤における（メタ）アクリル酸系共重合体以外の他の組成成分や配合比率としては、従来公知の分散剤に用いることができる各種成分、及び、その配合比率に基づき、本発明の作用効果を損なわない範囲で適宜用いることができる。
【００９４】
本発明の（メタ）アクリル酸系共重合体を洗剤組成物は、粉末洗剤組成物であってもよいし、液体洗剤組成物であってもよい。上記洗浄剤組成物には、通常、洗剤に用いられる添加剤を用いることができる。上記添加剤としては、アルカリビルダー、キレートビルダー、カルボキシメチルセルロースナトリウム等の汚染物質の再沈着を防止するための再付着防止剤、ベンゾトリアゾールやエチレン−チオ尿素等の汚れ抑制剤、ソイルリリース剤、色移り防止剤、柔軟剤、ｐＨ調節のためのアルカリ性物質、香料、可溶化剤、蛍光剤、着色剤、起泡剤、泡安定剤、つや出し剤、殺菌剤、漂白剤、漂白助剤、酵素、染料、溶媒等が好適である。また、粉末洗剤組成物の場合にはゼオライトを配合することが好ましい。
【００９５】
また、本発明に係る組成物は、本発明の（メタ）アクリル酸系共重合体のみからなっていてもよいし、他の公知の洗剤用ビルダーと混合して用いてもよい。なお、必要に応じて、アルカリ性物質で中和した形態であってもよい。上記他の洗剤用ビルダーとしては、特に限定されないが、例えば、トリポリリン酸ナトリウム、ピロリン酸ナトリウム、ケイ酸ナトリウム、ポウ硝、炭酸ナトリウム、ニトリロトリ酢酸ナトリウム、エチレンジアミンテトラ酢酸ナトリウムやカリウム、ゼオライト、多糖類のカルボキシル誘導体、（メタ）アクリル酸（共）重合体塩、フマール酸（共）重合体塩などの水溶性重合体等が挙げられる。
【００９６】
上記添加剤／公知の洗剤用ビルダーの配合割合は、通常、洗浄剤組成物１００質量％に対して０．１〜８０質量％が好ましい。より好ましくは、０．２質量％以上、７０質量％以下であり、更に好ましくは、０．３質量％以上、６０質量％以下であり、特に好ましくは、０．４質量％以上、５０質量％以下であり、最も好ましくは、０．５質量％以上、４０質量％以下である。洗剤ビルダーの配合割合が０．１質量％未満であると、十分な洗剤性能を発揮できなくなるおそれがあり、８０質量％を超えると、経済性が低下するおそれがある。
【００９７】
上記洗浄剤組成物における上記（メタ）アクリル酸系共重合体の配合形態は、液状、固形状等のいずれであってもよく、洗剤の販売時の形態（例えば、液状物又は固形物）に応じて決定することができる。重合後の水溶液の形態で配合してもよいし、水溶液の水分をある程度減少させて濃縮した状態で配合してもよいし、乾燥固化した状態で配合してもよい。
【００９８】
なお、上記洗浄剤組成物は、家庭用洗剤の合成洗剤、繊維工業その他の工業用洗剤、硬質表面洗浄剤のほか、その成分の１つの働きを高めた漂白洗剤等の特定の用途にのみ用いられる洗剤も含む。
【００９９】
上記界面活性剤は、アニオン系界面活性剤、ノニオン系界面活性剤、カチオン系界面活性剤及び両性界面活性剤から選ばれる少なくとも１種であり、これらの界面活性剤は１種又は２種以上を使用することができる。２種以上使用する場合、アニオン系界面活性剤とノニオン系界面活性剤とを合わせた使用量は、全界面活性剤１００質量％に対して５０質量％以上が好ましい。より好ましくは、６０質量％以上であり、更に好ましくは、７０質量％以上であり、特に好ましくは、８０質量％以上である。
【０１００】
上記アニオン系界面活性剤としては、アルキルベンゼンスルホン酸塩、アルキルエーテル硫酸塩、アルケニルエーテル硫酸塩、アルキル硫酸塩、アルケニル硫酸塩、α−オレフィンスルホン酸塩、α−スルホ脂肪酸又はそのエステル塩、アルカンスルホン酸塩、飽和脂肪酸塩、不飽和脂肪酸塩、アルキルエーテルカルボン酸塩、アルケニルエーテルカルボン酸塩、アミノ酸型界面活性剤、Ｎ−アシルアミノ酸型界面活性剤、アルキルリン酸エステル又はその塩、アルケニルリン酸エステル又はその塩等が好適である。
【０１０１】
上記アニオン系界面活性剤におけるアルキル基、アルケニル基は、メチル基等のアルキル基が分岐していてもよい。
【０１０２】
上記ノニオン系界面活性剤としては、ポリオキシアルキレンアルキルエーテル、ポリオキシアルキレンアルケニルエーテル、ポリオキシエチレンアルキルフェニルエーテル、高級脂肪酸アルカノールアミド又はそのアルキレンオキサイド付加物、ショ糖脂肪酸エステル、アルキルグリコキシド、脂肪酸グリセリンモノエステル、アルキルアミンオキサイド等が好適である。上記ノニオン系界面活性剤におけるアルキル基、アルケニル基は、メチル基等のアルキル基が分岐していてもよい。
【０１０３】
上記カチオン系界面活性剤としては、第４級アンモニウム塩等が好適である。
【０１０４】
上記両性界面活性剤としては、カルボキシル型両性界面活性剤、スルホベタイン型両性界面活性剤等が好適である。
【０１０５】
上記カチオン系界面活性剤、両性界面活性剤におけるアルキル基、アルケニル基は、メチル基等のアルキル基が分岐していてもよい。
【０１０６】
上記界面活性剤の配合割合は、通常、洗浄剤組成物１００質量％に対して１０〜６０質量％であることが好ましい。より好ましくは、１５質量％以上、５０質量％以下であり、更に好ましくは、２０質量％以上、４５質量％以下であり、特に好ましくは、２５質量％以上、４０質量％以下である。界面活性剤の配合割合が１０質量％未満であると、十分な洗浄力を発揮できなくなるおそれがあり、６０質量％を超えると、経済性が低下するおそれがある。
【０１０７】
上記洗浄剤組成物が液体洗剤組成物である場合、液体洗剤組成物に含まれる水分量は、通常、液体洗剤組成物１００質量％に対して０．１〜７５質量％が好ましい。より好ましくは、０．２質量％以上、７０質量％以下であり、更に好ましくは、０．５質量％以上、６５質量％以下であり、特に好ましくは、０．７質量％以上、６０質量％以下であり、より特に好ましくは、１質量％以上、５５質量％以下であり、最も好ましくは、１．５質量％以上、５０質量％以下である。
【０１０８】
上記液体洗剤組成物は、カオリン濁度が２００ｍｇ／Ｌ以下であることが好ましい。より好ましくは、１５０ｍｇ／Ｌ以下であり、更に好ましくは、１２０ｍｇ／Ｌ以下であり、特に好ましくは、１００ｍｇ／Ｌ以下であり、最も好ましくは、５０ｍｇ／Ｌ以下である。
【０１０９】
また、本発明の（メタ）アクリル酸系共重合体を洗剤ビルダーとして液体洗剤組成物に添加する場合としない場合とでのカオリン濁度の変化（差）は、５００ｍｇ／Ｌ以下が好ましい。より好ましくは、４００ｍｇ／Ｌ以下であり、更に好ましくは、３００ｍｇ／Ｌ以下であり、特に好ましくは、２００ｍｇ／Ｌ以下であり、最も好ましくは、１００ｍｇ／Ｌ以下である。カオリン濁度は、例えば、後述のカオリン濁度の測定方法により測定することができる。
【０１１０】
＜カオリン濁度の測定方法＞
厚さ１０ｍｍの５０ｍｍ角セルに均一に攪拌した試料（液体洗剤）を仕込み、気泡を除いた後、日本電色株式会社製ＮＤＨ２０００（商品名、濁度計）を用いて２５℃でのＴｕｂｉｄｉｔｙ（カオリン濁度：ｍｇ／Ｌ）を測定する。
【０１１１】
上記洗浄剤組成物に配合することができる酵素としては、プロテアーゼ、リパーゼ、セルラーゼ等が好適である。中でも、アルカリ洗浄液中で活性が高いプロテアーゼ、アルカリリパーゼ及びアルカリセルラーゼが好ましい。
【０１１２】
上記酵素の添加量は、洗浄剤組成物１００質量％に対して５質量％以下であることが好ましい。５質量％を超えると、洗浄力の向上が見られなくなり、経済性が低下するおそれがある。
【０１１３】
上記アルカリビルダーとしては、珪酸塩、炭酸塩、硫酸塩等が好適である。上記キレートビルダーとしては、ジグリコール酸、オキシカルボン酸塩、ＥＤＴＡ（エチレンジアミン四酢酸）、ＤＴＰＡ（ジエチレントリアミン五酢酸）、ＳＴＰＰ（トリポリリン酸ナトリウム）、クエン酸等が好適である。本発明における共重合体以外のその他の水溶性ポリカルボン酸系ポリマーを用いてもよい。
【０１１４】
上記洗浄剤組成物は、分散能に優れ、更に、長期間保存した場合の性能低下や低温で保持した場合の不純物析出等が生じにくい極めて高品質剤性能で安定性に優れた洗剤とすることができる。
【実施例】
【０１１５】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
【０１１６】
また、本発明の（メタ）アクリル酸系共重合体の重量平均分子量及び再汚染防止能は、下記方法に従って測定した。
【０１１７】
＜重量平均分子量の測定条件＞
装置：日立社製  Ｌ−７０００シリーズ
検出器：ＲＩ
カラム：昭和電工社製  ＳＨＯＤＥＸ  Ａｓａｈｉｐａｋ  ＧＦ−３１０−ＨＱ，  ＧＦ−７１０−ＨＱ，  ＧＦ−１Ｇ  ７Ｂ
カラム温度：４０℃
流速：０．５ｍｌ／ｍｉｎ．
検量線：創和科学株式会社製  ＰＯＬＹＡＣＲＹＬＩＣ  ＡＣＩＤ  ＳＴＡＮＤＡＲＤ
溶離液：０．１Ｎ酢酸ナトリウム／アセトニトリル＝３／１（質量比）
＜再汚染防止率の測定方法＞
（１）  Ｔｅｓｔ  ｆａｂｒｉｃ社より入手したポリエステル布を５ｃｍ×５ｃｍに切断し、白布を作成した。この白布を予め日本電色工業社製の測色色差計ＳＥ２０００型を用いて、白色度を反射率にて測定した。
【０１１８】
（２）  塩化カルシウム２水和物４．４１ｇに純水を加えて１５ｋｇとし、硬水を調製した。
【０１１９】
（３）  直鎖アルキルベンゼンスルホン酸ナトリウム４．０ｇ、炭酸ナトリウム６．０ｇ、硫酸ナトリウム２．０ｇに純水を加えて１００．０ｇとし、界面活性剤水溶液を調製した。
【０１２０】
（４）  ターゴットメーターを２５℃にセットし、硬水１Ｌと界面活性剤水溶液５ｇ、固形分換算で２％の重合体水溶液１ｇ、ゼオライト０．１５ｇ、カーボンブラック０．２５ｇをポットに入れ、１００ｒｐｍで１分間攪拌した。その後、白布１０枚を入れ１００ｒｐｍで１０分間攪拌した。
【０１２１】
（５）  手で白布の水を切り、２５℃にした水道水１Ｌをポットに入れ、１００ｒｐｍで２分間攪拌した。これを２回行った。
【０１２２】
（６）  白布に当て布をして、アイロンでしわを伸ばしながら乾燥させた後、上記測色色差計にて再度白布の白度を反射率にて測定した。
【０１２３】
（７）  以上の測定結果から下式により再汚染防止率を求めた。
【０１２４】
【数１】
0005270844.tif 000011
【０１２５】
＜実施例１−１＞
還流冷却器を備えた容量２．５ＬのＳＵＳ製セパラブルフラスコに、脱イオン水８４．０ｇ及びモール塩０．０２２ｇを仕込み、撹拌しながら９０℃までに昇温して重合反応系とした。次いで、撹拌下、約９０℃に保たれた上記重合反応系中に、単量体（Ａ）の水溶液である８０％アクリル酸水溶液（以下、８０％ＡＡと略す）；３１５．０ｇ、単量体（Ｂ）の水溶液である４０％３−アリルオキシ−２−ヒドロキシプロパンスルホン酸ナトリウム水溶液（以下、４０％ＨＡＰＳと略す）；２２５ｇ、単量体（Ｄ）である１００％スチレン（以下、１００％Ｓｔと略す）；１８．０ｇ、３５％亜硫酸水素ナトリウム水溶液（以下、３５％ＳＢＳと略す）；７０．１ｇ、１５％過硫酸ナトリウム水溶液（以下、１５％ＮａＰＳと略す）；８１．８ｇ、をそれぞれ別個の滴下ノズルから滴下して、反応溶液とした。なお、上記水溶液の滴下時間は、８０％ＡＡは１８０分間、４０％ＨＡＰＳ及び１００％Ｓｔは１５０分間、３５％ＳＢＳは１７５分間、１５％ＮａＰＳは１９０分間とした。また、各水溶液の滴下速度は一定とし、各溶液の滴下は連続的に行った。
【０１２６】
上記８０％ＡＡの滴下終了後、更に３０分間、上記反応溶液を９０℃に保持（熟成）して重合を終了した。重合終了後、重合反応液を放冷、攪拌しながら、４８％水酸化ナトリウム水溶液（以下、４８％ＮａＯＨと略す）２４７．９ｇを徐々に滴下し、重合反応液を中和した。このようにして、固形分濃度４６％、重量平均分子量１２，０００の重合体１の水溶液を得た。このようにして得られた重合体１での構成単位（ａ）、（ｂ）及び（ｄ）の組成は、それぞれ、８６モル％、１０モル％及び４モル％であった。
【０１２７】
＜実施例１−２＞
還流冷却器を備えた容量２．５ＬのＳＵＳ製セパラブルフラスコに、脱イオン水８４．０ｇ及びモール塩０．０２２ｇを仕込み、撹拌しながら９０℃までに昇温して重合反応系とした。次いで、撹拌下、約９０℃に保たれた上記重合反応系中に、８０％ＡＡ；３１５．０ｇ、４０％ＨＡＰＳ；２２５．０ｇ、１００％Ｓｔ；１８．０ｇ、３５％ＳＢＳ；７０．１ｇ、１５％ＮａＰＳ；８１．８ｇ、をそれぞれ別個の滴下ノズルから滴下して、反応溶液とした。なお、上記水溶液の滴下時間は、８０％ＡＡは１８０分間、４０％ＨＡＰＳは１５０分間、１００％Ｓｔは１３０分間、３５％ＳＢＳは１７５分間、１５％ＮａＰＳは１９０分間とした。また、各水溶液の滴下速度は一定とし、各溶液の滴下は連続的に行った。
【０１２８】
上記８０％ＡＡの滴下終了後、更に３０分間、上記反応溶液を９０℃に保持（熟成）して重合を終了した。重合終了後、重合反応液を放冷、攪拌しながら、４８％ＮａＯＨ；２４７．９ｇを徐々に滴下し、重合反応液を中和した。このようにして、固形分濃度４６％、重量平均分子量１０，０００の重合体２の水溶液を得た。このようにして得られた重合体２での構成単位（ａ）、（ｂ）及び（ｄ）の組成は、それぞれ、８６モル％、１０モル％及び４モル％であった。
【０１２９】
＜実施例１−３＞
還流冷却器を備えた容量２．５ＬのＳＵＳ製セパラブルフラスコに、脱イオン水１２５．０ｇ及びモール塩０．０２２ｇを仕込み、撹拌しながら９０℃までに昇温して重合反応系とした。次いで、撹拌下、約９０℃に保たれた上記重合反応系中に、８０％ＡＡ；３１５．０ｇ、４０％ＨＡＰＳ；１８０．０ｇ、１００％Ｓｔ；３６．０ｇ、３５％ＳＢＳ；７１．６ｇ、１５％ＮａＰＳ；８３．６ｇ、をそれぞれ別個の滴下ノズルから滴下して、反応溶液とした。なお、上記水溶液の滴下時間は、８０％ＡＡは１８０分間、４０％ＨＡＰＳ及び１００％Ｓｔは１５０分間、３５％ＳＢＳは１７５分間、１５％ＮａＰＳは１９０分間とした。また、各水溶液の滴下速度は一定とし、各溶液の滴下は連続的に行った。
【０１３０】
上記８０％ＡＡの滴下終了後、更に３０分間、上記反応溶液を９０℃に保持（熟成）して重合を終了した。重合終了後、重合反応液を放冷、攪拌しながら、４８％ＮａＯＨ；２４７．９ｇを徐々に滴下し、重合反応液を中和した。このようにして、固形分濃度４６％、重量平均分子量１４，０００の重合体３の水溶液を得た。このようにして得られた重合体３での構成単位（ａ）、（ｂ）及び（ｄ）の組成は、それぞれ、８４モル％、８モル％及び８モル％であった。
【０１３１】
＜実施例１−４＞
還流冷却器を備えた容量２．５ＬのＳＵＳ製セパラブルフラスコに、脱イオン水１２５．０ｇ及びモール塩０．０２２ｇを仕込み、撹拌しながら９０℃までに昇温して重合反応系とした。次いで、撹拌下、約９０℃に保たれた上記重合反応系中に、８０％ＡＡ；３１５．０ｇ、４０％ＨＡＰＳ；１８０．０ｇ、１００％Ｓｔ；３６．０ｇ、３５％ＳＢＳ；７１．６ｇ、１５％ＮａＰＳ；８３．６ｇ、をそれぞれ別個の滴下ノズルから滴下して、反応溶液とした。なお、上記水溶液の滴下時間は、８０％ＡＡは１８０分間、４０％ＨＡＰＳは１５０分間、１００％Ｓｔは１３０分間、３５％ＳＢＳは１７５分間、１５％ＮａＰＳは１９０分間とした。また、各溶液の滴下速度は一定とし、各水溶液の滴下は連続的に行った。
【０１３２】
上記８０％ＡＡの滴下終了後、更に３０分間、上記反応溶液を９０℃に保持（熟成）して重合を終了した。重合終了後、重合反応液を放冷、攪拌しながら、４８％ＮａＯＨ；２４７．９ｇを徐々に滴下し、重合反応液を中和した。このようにして、固形分濃度４６％、重量平均分子量１６，０００の重合体４の水溶液を得た。このようにして得られた重合体４での構成単位（ａ）、（ｂ）及び（ｄ）の組成は、それぞれ、８４モル％、８モル％及び８モル％であった。
【０１３３】
＜実施例１−５＞
還流冷却器を備えた容量２．５ＬのＳＵＳ製セパラブルフラスコに、脱イオン水８４．０ｇ及びモール塩０．０２２ｇを仕込み、撹拌しながら９０℃までに昇温して重合反応系とした。次いで、撹拌下、約９０℃に保たれた上記重合反応系中に、８０％ＡＡ；３１５．０ｇ、４０％ＨＡＰＳ；２２５．０ｇ、単量体（Ｃ）である１００％ブチルアクリレート（以下、１００％ＢＡと略す）；１８．０ｇ、３５％ＳＢＳ；６９．５ｇ、１５％ＮａＰＳ；８１．１ｇ、をそれぞれ別個の滴下ノズルから滴下して、反応溶液とした。なお、上記水溶液の滴下時間は、８０％ＡＡは１８０分間、４０％ＨＡＰＳは１５０分間、１００％ＢＡは１２０分間、３５％ＳＢＳは１７５分間、１５％ＮａＰＳは１９０分間とした。また、各水溶液の滴下速度は一定とし、各溶液の滴下は連続的に行った。
【０１３４】
上記８０％ＡＡの滴下終了後、更に３０分間、上記反応溶液を９０℃に保持（熟成）して重合を終了した。重合終了後、重合反応液を放冷、攪拌しながら、４８％ＮａＯＨ；２４７．９ｇを徐々に滴下し、重合反応液を中和した。このようにして、固形分濃度４６％、重量平均分子量９，１００の重合体５の水溶液を得た。このようにして得られた重合体５での構成単位（ａ）、（ｂ）及び（ｃ）の組成は、それぞれ、８６モル％、１０モル％及び３モル％であった。
【０１３５】
＜実施例１−６＞
還流冷却器を備えた容量２．５ＬのＳＵＳ製セパラブルフラスコに、脱イオン水１２５．０ｇ及びモール塩０．０２２ｇを仕込み、撹拌しながら９０℃までに昇温して重合反応系とした。次いで、撹拌下、約９０℃に保たれた上記重合反応系中に、８０％ＡＡ；３１５．０ｇ、４０％ＨＡＰＳ；１８０．０ｇ、１００％ＢＡ；１８．０ｇ、１００％Ｓｔ；１８．０ｇ、３５％ＳＢＳ；７１．０ｇ、１５％ＮａＰＳ；８２．９ｇ、をそれぞれ別個の滴下ノズルから滴下して、反応溶液とした。なお、上記水溶液の滴下時間は、８０％ＡＡは１８０分間、４０％ＨＡＰＳは１５０分間、１００％ＢＡ及び１００％Ｓｔは１２０分間、３５％ＳＢＳは１７５分間、１５％ＮａＰＳは１９０分間とした。また、各水溶液の滴下速度は一定とし、各溶液の滴下は連続的に行った。
【０１３６】
上記８０％ＡＡの滴下終了後、更に３０分間、上記反応溶液を９０℃に保持（熟成）して重合を終了した。重合終了後、重合反応液を放冷、攪拌しながら、４８％ＮａＯＨ；２４７．９ｇを徐々に滴下し、重合反応液を中和した。このようにして、固形分濃度４６％、重量平均分子量７，０００の重合体６の水溶液を得た。このようにして得られた重合体６での構成単位（ａ）、（ｂ）、（ｃ）及び（ｄ）の組成は、それぞれ、８４モル％、８モル％、４モル％及び４モル％であった。
【０１３７】
＜実施例１−７＞
還流冷却器を備えた容量２．５ＬのＳＵＳ製セパラブルフラスコに、脱イオン水１２５．０ｇ及びモール塩０．０２２ｇを仕込み、撹拌しながら９０℃までに昇温して重合反応系とした。次いで、撹拌下、約９０℃に保たれた上記重合反応系中に、８０％ＡＡ；３１５．０ｇ、４０％ＨＡＰＳ；１８０．０ｇ、単量体（Ｃ）である１００％２−エチルヘキシルアクリレート（以下、１００％ＥＨＡと略す）；１８．０ｇ、１００％Ｓｔ；１８．０ｇ、３５％ＳＢＳ；７０．３ｇ、１５％ＮａＰＳ；８２．１ｇ、をそれぞれ別個の滴下ノズルから滴下して、反応溶液とした。なお、上記水溶液の滴下時間は、８０％ＡＡは１８０分間、４０％ＨＡＰＳは１５０分間、１００％ＢＡ及び１００％Ｓｔは１２０分間、３５％ＳＢＳは１７５分間、１５％ＮａＰＳは１９０分間とした。また、各水溶液の滴下速度は一定とし、各溶液の滴下は連続的に行った。
【０１３８】
上記８０％ＡＡの滴下終了後、更に３０分間、上記反応溶液を９０℃に保持（熟成）して重合を終了した。重合終了後、重合反応液を放冷、攪拌しながら、４８％ＮａＯＨ；２４７．９ｇを徐々に滴下し、重合反応液を中和した。このようにして、固形分濃度４６％、重量平均分子量６，５００の重合体７の水溶液を得た。このようにして得られた重合体７での構成単位（ａ）、（ｂ）、（ｃ）及び（ｄ）の組成は、それぞれ、８５モル％、８モル％、３モル％及び４モル％であった。
【０１３９】
＜実施例１−８＞
還流冷却器を備えた容量２．５ＬのＳＵＳ製セパラブルフラスコに、純水１４０．０ｇおよびモール塩０．０２３ｇを仕込み、撹拌しながら９０℃までに昇温して重合反応系とした。次いで、撹拌下、約９０℃に保たれた上記重合反応系中に、８０％ＡＡ；３１５．０ｇ、４０％ＨＡＰＳ；１８０．０ｇ、１００％Ｓｔ；１８．０ｇ、単量体（Ｅ）の水溶液である５０％Ｎ−イソプロピルアクリルアミド（以下、「５０％ＮＩＰＡＭ」と略す）；３６．０ｇ、１５％ＮａＰＳ；８０．１ｇ、３５％ＳＢＳ；６８．７ｇ、をそれぞれ別個の滴下ノズルから滴下して、反応溶液とした。なお、上記水溶液の滴下時間は、８０％ＡＡは１８０分間、４０％ＨＡＰＳは１５０分間、１００％Ｓｔは１２０分間、５０％ＮＩＰＡＭは１７０分間、３５％ＳＢＳは１７５分間、１５％ＮａＰＳは１９０分間とした。また、各水溶液の滴下速度は一定とし、各溶液の滴下は連続的に行った。
【０１４０】
上記８０％ＡＡの滴下終了後、さらに３０分間、上記反応溶液を９０℃に保持（熟成）して重合を終了した。重合終了後、重合反応液を放冷、攪拌しながら、４８％ＮａＯＨ；２４７．９ｇを徐々に滴下し、重合反応液を中和した。このようにして、固形分濃度４６％、重量平均分子量１８，０００の重合体８の水溶液を得た。このようにして得られた重合体８での繰り返し単位（ａ）、（ｂ）、（ｃ）および（ｅ）の組成は、それぞれ、８４モル％、８モル％、４モル％および４モル％であった。
【０１４１】
＜比較例１−１＞
還流冷却器を備えた容量２．５ＬのＳＵＳ製セパラブルフラスコに、脱イオン水１２５．０ｇ及び４０％ＨＡＰＳ４５．０ｇを仕込み、撹拌しながら９０℃までに昇温して重合反応系とした。次いで、撹拌下、約９０℃に保たれた上記重合反応系中に、８０％ＡＡ；２２６．８ｇ、４０％ＨＡＰＳ；２９７．０ｇ、３５％ＳＢＳ；７０．１ｇ、１５％ＮａＰＳ；８２．８ｇ、をそれぞれ別個の滴下ノズルから滴下して、反応溶液とした。なお、上記水溶液の滴下時間は、８０％ＡＡは１８０分間、４０％ＨＡＰＳは１３０分間、３５％ＳＢＳは１８０分間、１５％ＮａＰＳは２００分間とした。また、各水溶液の滴下速度は一定とし、各溶液の滴下は連続的に行った。
【０１４２】
上記８０％ＡＡの滴下終了後、更に３０分間、上記反応溶液を９０℃に保持（熟成）して重合を終了した。重合終了後、重合反応液を放冷、攪拌しながら、４８％ＮａＯＨ；２１０．０ｇを徐々に滴下し、重合反応液を中和した。このようにして、固形分濃度４６％、重量平均分子量１３，０００の比較重合体１の水溶液を得た。このようにして得られた比較重合体１での構成単位（ａ）及び（ｂ）の組成は、それぞれ、８２モル％及び１８モル％であった。
【０１４３】
＜比較例１−２＞
還流冷却器を備えた容量２．５ＬのＳＵＳ製セパラブルフラスコに、脱イオン水８４．０ｇ及びモール塩０．０２２ｇを仕込み、撹拌しながら９０℃までに昇温して重合反応系とした。次いで、撹拌下、約９０℃に保たれた上記重合反応系中に、８０％ＡＡ；３１５．０ｇ、４０％ＨＡＰＳ；２２５．０ｇ、１００％メチルメタクリレート（以下１００％ＭＭＡと略す）；１８．０ｇ、３５％ＳＢＳ；７０．２ｇ、１５％ＮａＰＳ；８１．９ｇ、をそれぞれ別個の滴下ノズルから滴下して、反応溶液とした。なお、上記水溶液の滴下時間は、８０％ＡＡ、１００％ＭＭＡ及び４８％ＮａＯＨは１８０分間、４０％ＨＡＰＳは１５０分間、３５％ＳＢＳは１７５分間、１５％ＮａＰＳは１９０分間とした。また、各水溶液の滴下速度は一定とし、各溶液の滴下は連続的に行った。
【０１４４】
上記８０％ＡＡの滴下終了後、更に３０分間、上記反応溶液を９０℃に保持（熟成）して重合を終了した。重合終了後、重合反応液を放冷、攪拌しながら、４８％ＮａＯＨ；２４７．９ｇを徐々に滴下し、重合反応液を中和した。このようにして、固形分濃度４６％、重量平均分子量７，０００の比較重合体２の水溶液を得た。このようにして得られた比較重合体２での構成単位（ａ）及び（ｂ）、ならびにＭＭＡ由来の構成単位の組成は、それぞれ、８６モル％、１０モル％及び４モル％であった。
【０１４５】
＜実施例２＞
実施例２では、実施例１−１、１−３、１−４、１−５、１−６、１−７および１−８、ならびに比較例１−１および１−２で得られた重合体について、本発明の別の課題である該重合体組成物を含むことを特徴とする洗剤組成物としての評価を行なうため、上記方法に従って再汚染防止能について評価を行なった。なお、下記表１において、参考のために、重合体を添加せずに同様の実験を行なった結果を合わせて記載する（下記表１における「重合体無添加」の欄）。
【０１４６】
【表１】
0005270844.tif 000012
【０１４７】
表１から明らかなように、本発明における重合体１、３、４、５、６、７及び８は、比較重合体１および比較重合体２に比して、有意に優れた再汚染防止能を有している。